(57)【特許請求の範囲】
【請求項１】
絶縁性を有するベースフィルムの一方の面への金属粒子及び溶媒を含む導電性インクの塗布により導電性インク層を積層する工程と、
上記ベースフィルム及び上記導電性インク層を有する積層体の片面に、上記導電性インク層に接するように通気性スペーサシートを重畳しつつ巻き取る工程と、
巻き取られた上記積層体を焼成する工程と
を備え、
上記通気性スペーサシートが、上記導電性インク層と接する側の面に複数の微細凹凸形状を有し、
上記通気性スペーサシートの上記導電性インク層と接する側の面の算術平均粗さＲａが０．５μｍ以上１００μｍ以下であり、
上記通気性スペーサシートの気孔率が３０％以上９９％以下である導電性インクの焼成方法。
【請求項２】
上記通気性スペーサシートが、ポリイミドを主成分とするエンボスシートである請求項１に記載の導電性インクの焼成方法。
【請求項３】
上記通気性スペーサシートが、アラミド繊維を主成分とする織物である請求項１に記載の導電性インクの焼成方法。
【請求項４】
上記焼成を酸素濃度が１ｐｐｍ以上１０，０００ｐｐｍ以下の雰囲気下での１５０℃以上５００℃以下の加熱により行う請求項１から請求項３のいずれか１項に記載の導電性インクの焼成方法。
【請求項５】
絶縁性を有するベースフィルムの一方の面への金属粒子及び溶媒を含む導電性インクの塗布により導電性インク層を積層する工程と、
上記ベースフィルム及び上記導電性インク層を有する積層体の片面に、上記導電性インク層に接するように通気性スペーサシートを重畳しつつ巻き取る工程と、
巻き取られた上記積層体を焼成し、上記ベースフィルムの一方の面に第１導電層を形成する工程と、
上記第１導電層形成後に上記通気性スペーサシートを剥離する工程と
を備え、
上記通気性スペーサシートが、上記導電性インク層と接する側の面に複数の微細凹凸形状を有し、
上記通気性スペーサシートの上記導電性インク層と接する側の面の算術平均粗さＲａが０．５μｍ以上１００μｍ以下であり、
上記通気性スペーサシートの気孔率が３０％以上９９％以下であるプリント配線板用基板の製造方法。
【発明の詳細な説明】
【技術分野】
【０００１】
本発明は、導電性インクの焼成方法、プリント配線板用基板の製造方法及び通気性スペーサシートに関する。
【背景技術】
【０００２】
近年、絶縁性を有するベースフィルムと、このベースフィルムの一方の面に積層される導電層とを有するプリント配線板用基板が普及している。このプリント配線板用基板は、例えばベースフィルムの一方の面に金属粒子及び溶媒を含む導電性インクを塗布した上、この導電性インクを焼成して溶媒を揮発及び除去し、上記金属粒子を上記ベースフィルムの一方の面に固着させることで製造される（特開２０１０−２７２８３７号公報参照）。
【０００３】
また、上記導電性インクの焼成は、例えば焼成炉等の焼成装置を用いて行われる。このような焼成装置を用いて上記導電性インクを焼成する方法としては、（１）ベースフィルム及びこのベースフィルムの一方の面に積層される導電性インク層を有するシート状の積層体を長手方向に順次焼成装置に供給していき、焼成装置内を通過させながら焼成する方法や、（２）上記積層体をロール状に巻き取った上、このロール状の積層体を焼成装置内で焼成する方法等が考えられる。
【０００４】
中でも、上記焼成装置を用いて上記導電性インクを焼成する方法としては、焼成装置の小規模化や生産効率の向上等の観点からは、上記積層体をロール状に巻き取った上で焼成装置内で焼成する方法が有利である。
【０００５】
しかしながら、このようにロール状に巻き取った積層体に対して焼成を行うと、導電性インク層及びこの導電性インク層に重ねられるベースフィルムの密着に起因して、溶媒の揮発及び除去を十分に行うことができないおそれがある。さらに、溶媒の揮発及び除去が十分に行われない結果、金属粒子をベースフィルム表面に的確に固着できないという不都合を生じるおそれがある。
【先行技術文献】
【特許文献】
【０００６】
【特許文献１】特開２０１０−２７２８３７号公報
【発明の概要】
【発明が解決しようとする課題】
【０００７】
本発明は、上述のような事情に基づいてなされたものであり、導電性インクに含まれる溶媒を容易かつ確実に揮発及び除去することができる導電性インクの焼成方法及びプリント配線板用基板の製造方法を提供することを目的とする。また、本発明は、導電性インクに含まれる溶媒を容易かつ確実に揮発及び除去することができる通気性スペーサシートを提供することを目的とする。
【課題を解決するための手段】
【０００８】
上記課題を解決するためになされた本発明の一態様に係る導電性インクの焼成方法は、絶縁性を有するベースフィルムの一方の面への金属粒子及び溶媒を含む導電性インクの塗布により導電性インク層を積層する工程と、上記ベースフィルム及び上記導電性インク層を有する積層体の片面に通気性スペーサシートを重畳しつつ巻き取る工程と、巻き取られた上記積層体を焼成する工程とを備える。
【０００９】
上記課題を解決するためになされた本発明の他の一態様に係るプリント配線板用基板の製造方法は、絶縁性を有するベースフィルムの一方の面への金属粒子及び溶媒を含む導電性インクの塗布により導電性インク層を積層する工程と、上記ベースフィルム及び上記導電性インク層を有する積層体の片面に通気性スペーサシートを重畳しつつ巻き取る工程と、巻き取られた上記積層体を焼成し、上記ベースフィルムの一方の面に第１導電層を形成する工程と、上記第１導電層形成後に上記通気性スペーサシートを剥離する工程とを備える。
【００１０】
上記課題を解決するためになされた本発明の他の一態様に係る通気性スペーサシートは、絶縁性を有するベースフィルムと、このベースフィルムの一方の面に積層され、金属粒子及び溶媒を含む導電性インク層とを有する積層体に重畳され、この導電性インク層の焼成に用いられる。
【発明の効果】
【００１１】
本発明の導電性インクの焼成方法、プリント配線板用基板の製造方法及び通気性スペーサシートは、導電性インクに含まれる溶媒を容易かつ確実に揮発及び除去することができる。
【図面の簡単な説明】
【００１２】
【図１Ａ】本発明の一実施形態に係る導電性インクの焼成方法を説明する模式的部分断面図である。
【図１Ｂ】本発明の一実施形態に係る導電性インクの焼成方法を説明する模式的部分断面図である。
【図１Ｃ】本発明の一実施形態に係る導電性インクの焼成方法を説明する模式的部分断面図である。
【図２】本発明の一実施形態に係る導電性インクの焼成方法に用いられる巻取り装置を示す模式図である。
【図３】本発明の一実施形態に係るプリント配線板用基板の製造方法を説明する模式的部分断面図である。
【図４Ａ】本発明の一実施形態に係るプリント配線板用基板の製造方法によって製造されるプリント配線板用基板を用いたプリント配線板の製造方法を説明する模式的部分断面図である。
【図４Ｂ】本発明の一実施形態に係るプリント配線板用基板の製造方法によって製造されるプリント配線板用基板を用いたプリント配線板の製造方法を説明する模式的部分断面図である。
【図４Ｃ】本発明の一実施形態に係るプリント配線板用基板の製造方法によって製造されるプリント配線板用基板を用いたプリント配線板の製造方法を説明する模式的部分断面図である。
【図４Ｄ】本発明の一実施形態に係るプリント配線板用基板の製造方法によって製造されるプリント配線板用基板を用いたプリント配線板の製造方法を説明する模式的部分断面図である。
【発明を実施するための形態】
【００１３】
［本発明の実施形態の説明］
最初に本発明の実施態様を列記して説明する。
【００１４】
本発明の一態様に係る導電性インクの焼成方法は、絶縁性を有するベースフィルムの一方の面への金属粒子及び溶媒を含む導電性インクの塗布により導電性インク層を積層する工程と、上記ベースフィルム及び上記導電性インク層を有する積層体の片面に通気性スペーサシートを重畳しつつ巻き取る工程と、巻き取られた上記積層体を焼成する工程とを備える。
【００１５】
当該導電性インクの焼成方法は、ベースフィルム及び導電性インク層を有する積層体の片面に通気性スペーサシートを重畳しつつ巻き取り、このように巻き取られた上記積層体に対して焼成を行う。つまり、当該導電性インクの焼成方法は、上記導電性インク層の一方の面と上記ベースフィルムの他方の面との間に上記通気性スペーサシートを介在させた状態で上記積層体に対して焼成を行うものである。それゆえ、当該導電性インクの焼成方法は、巻き取られた上記積層体の上記導電性インク層の一方の面と上記ベースフィルムの他方の面との密着を上記通気性スペーサシートによって防止することができるため、上記導電性インクに含まれる溶媒を容易かつ確実に揮発及び除去することができる。その結果、導電層とベースフィルムとの固着力に優れる基板が得られる。
【００１６】
上記通気性スペーサシートが、上記導電性インク層と接する側の面に複数の微細凹凸形状を有するとよい。このように、上記通気性スペーサシートが、上記導電性インク層と接する側の面に複数の微細凹凸形状を有することによって、上記通気性スペーサシートの上記導電性インク層との接触面側に複数の通気経路を形成することができ、上記導電性インクに含まれる溶媒の揮発及び除去をさらに効率的に行うことができる。
【００１７】
上記通気性スペーサシートの上記導電性インク層と接する側の面の算術平均粗さＲａとしては、０．５μｍ以上１００μｍ以下が好ましい。このように、上記通気性スペーサシートの上記導電性インク層と接する側の面の算術平均粗さＲａが上記範囲であることによって、上記通気性スペーサシートの上記導電性インク層との接触面側に複数の通気経路を効果的に形成することができ、上記導電性インクに含まれる溶媒の揮発及び除去をさらに効率的に行うことができる。なお、「算術平均粗さＲａ」とは、ＪＩＳ−Ｂ−０６０１：２００１に準じてカットオフ値（λｃ）２．５ｍｍ、評価長さ（ｌ）１２．５ｍｍで測定される値を意味する。
【００１８】
上記通気性スペーサシートの気孔率としては、３０％以上９９％以下が好ましい。このように、上記通気性スペーサシートの気孔率が上記範囲であることによって、上記導電性インク層に含まれる溶媒を除去するための通気経路を十分に確保することができる。なお、「気孔率」とは、上記通気性スペーサシートの見かけの体積（Ｖ）に対する気孔体積（Ｖ１）の割合いい、下記式によって測定される。
気孔率（％）＝（Ｖ１／Ｖ）×１００
式中、上記見かけの体積（Ｖ）は、上記通気性スペーサシートの平面面積と平均厚みとの積によって算出される。上記平均厚みは、ダイヤルゲージによって測定される任意の１０点の厚みの平均値によって求めることができる。また、上記気孔体積（Ｖ１）は、上記通気性スペーサシートの乾燥重量を真比重で除することによって算出される体積を、上記見かけの体積（Ｖ）から差し引くことによって算出することができる。
【００１９】
上記通気性スペーサシートがポリイミドを主成分とするエンボスシートであるとよい。このように、上記通気性スペーサシートがポリイミドを主成分とするエンボスシートであることによって、上記通気性スペーサシートの耐熱性を十分に確保しつつ、上記導電性インク層や上記ベースフィルムの接触面への傷付きを防止することができる。また、上記通気性スペーサシートがエンボスシートとして構成されることによって、エンボス面において複数の通気経路を形成することができ、これらの通気経路を介して上記導電性インクに含まれる溶媒を的確に除去することができる。なお、本明細書で「主成分」とは、最も含有量の多い成分をいい、例えば含有量が５０質量％以上の成分をいう。
【００２０】
上記通気性スペーサシートが、アラミド繊維を主成分とする織物であるとよい。このように、上記通気性スペーサシートがアラミド繊維を主成分とする織物であることによって、上記通気性スペーサシートの耐熱性を十分に確保することができる。また、上記通気性スペーサシートが織物として構成されることによって、繊維間に複数の通気経路を形成することができ、これらの通気経路を介して上記導電性インクに含まれる溶媒を的確に除去することができる。
【００２１】
上記焼成は、酸素濃度１ｐｐｍ以上１０，０００ｐｐｍ以下の雰囲気下で行われることが好ましく、上記焼成を行う加熱温度としては、１５０℃以上５００℃以下が好ましい。このように、上記焼成を上記範囲の酸素濃度の雰囲気下、かつ上記範囲の加熱温度で行うことによって、上記導電性インク層と上記ベースフィルムとの界面近傍に上記金属粒子の金属酸化物又はこの金属酸化物に由来する基（以下、「金属酸化物等」ということがある。）を多量に生成することができ、上記導電性インク層を焼成して得られる導電層及び上記ベースフィルムの密着性をさらに向上することができる。
【００２２】
本発明の他の一態様に係るプリント配線板用基板の製造方法は、絶縁性を有するベースフィルムの一方の面への金属粒子及び溶媒を含む導電性インクの塗布により導電性インク層を積層する工程と、上記ベースフィルム及び上記導電性インク層を有する積層体の片面に通気性スペーサシートを重畳しつつ巻き取る工程と、巻き取られた上記積層体を焼成し、上記ベースフィルムの一方の面に第１導電層を形成する工程と、上記第１導電層形成後に上記通気性スペーサシートを剥離する工程とを備える。
【００２３】
当該プリント配線板用基板の製造方法は、ベースフィルム及び導電性インク層を有する積層体の片面に通気性スペーサシートを重畳しつつ巻き取り、このように巻き取られた上記積層体に対して焼成を行う当該導電性インクの焼成方法を含むので、上記導電性インクに含まれる溶媒を容易かつ確実に揮発及び除去することができる。その結果、第１導電層とベースフィルムとの固着力に優れるプリント配線板用基板が得られる。
【００２４】
さらに、本発明の他の一態様に係る通気性スペーサシートは、絶縁性を有するベースフィルムと、このベースフィルムの一方の面に積層され、金属粒子及び溶媒を含む導電性インク層とを有する積層体に重畳され、この導電性インク層の焼成に用いられる。
【００２５】
当該通気性スペーサシートは、上記導電性インク層の一方の面と上記ベースフィルムの他方の面との間に重畳して用いられることによって、上記導電性インクに含まれる溶媒を容易かつ確実に揮発及び除去することができる。
【００２６】
［本発明の実施形態の詳細］
以下、本発明の実施形態に係る導電性インクの焼成方法、プリント配線板用基板の製造方法及び通気性スペーサシートを図面を参照しつつ説明する。
【００２７】
［導電性インクの焼成方法］
当該導電性インクの焼成方法は、絶縁性を有するベースフィルムの一方の面への金属粒子及び溶媒を含む導電性インクの塗布により導電性インク層を積層する工程（導電性インク層積層工程）と、上記ベースフィルム及び上記導電性インク層を有する積層体の片面に通気性スペーサシートを重畳しつつ巻き取る工程（巻取り工程）と、巻き取られた上記積層体を焼成する工程（焼成工程）とを備える。
【００２８】
＜導電性インク層積層工程＞
上記導電性インク層積層工程は、図１Ａに示すように、ベースフィルム１の一方の面に、金属粒子及び溶媒を含む導電性インクを塗布し、乾燥させることで行われる。
【００２９】
（ベースフィルム）
上記導電性インク積層工程で用いられるベースフィルム１は絶縁性を有する。ベースフィルム１の主成分としては、例えばポリイミド、液晶ポリマー、フッ素樹脂、ポリエチレンテレフタレート、ポリエチレンナフタレート等の可撓性を有する樹脂、紙フェノール、紙エポキシ、ガラスコンポジット、ガラスエポキシ、テフロン（登録商標）、ガラス基材等のリジッド材、硬質材料と軟質材料とを複合したリジッドフレキシブル材等を挙げられる。中でも、金属酸化物等との結合力が大きいことから、ポリイミドが好ましい。
【００３０】
ベースフィルム１の厚みは、ベースフィルム１を用いて製造されるプリント配線板によって設定されるものであり特に限定されないが、例えばベースフィルム１の平均厚みの下限としては、５μｍが好ましく、１２μｍがより好ましい。一方、ベースフィルム１の平均厚みの上限としては、２ｍｍが好ましく、１．６ｍｍがより好ましい。ベースフィルム１の平均厚みが上記下限未満の場合、ベースフィルム１の強度が不十分となるおそれがある。逆に、ベースフィルム１の平均厚みが上記上限を超える場合、プリント配線板の薄板化が困難になるおそれがある。
【００３１】
ベースフィルム１は、導電性インクを塗布する側の表面に親水化処理を施されるのが好ましい。上記親水化処理としては、例えばプラズマを照射して表面を親水化するプラズマ処理や、アルカリ溶液で表面を親水化するアルカリ処理が挙げられる。ベースフィルム１の表面にこのような親水化処理が施されることによって、導電性インクのベースフィルム１に対する表面張力を小さくすることができるので、導電性インクをベースフィルム１に均一に塗布し易くなる。
【００３２】
（導電性インク）
上記導電性インクは、金属粒子及び溶媒を含んでいる。上記導電性インクに含まれる金属粒子を構成する金属としては、例えば銅（Ｃｕ）、ニッケル（Ｎｉ）、アルミニウム（Ａｌ）、金（Ａｕ）、銀（Ａｇ）等が挙げられる。中でも、導電性及びベースフィルム１との密着性に優れる銅が好ましい。
【００３３】
上記導電性インクに含まれる金属粒子の平均粒子径の下限としては、１ｎｍが好ましく、３０ｎｍがより好ましい。一方、上記導電性インクに含まれる金属粒子の平均粒子径の上限としては、５００ｎｍが好ましく、１００ｎｍがより好ましい。上記金属粒子の平均粒子径が上記下限未満の場合、導電性インク中での金属粒子の分散性及び安定性が低下するおそれがある。逆に、上記金属粒子の平均粒子径が上記上限を超える場合、金属粒子が沈殿し易くなるおそれがあると共に、導電性インクを塗布した際に金属粒子の密度が均一になり難くなる。なお、「平均粒子径」とは、分散液中の粒度分布の中心径Ｄ５０で表されるものを意味する。平均粒子径は、粒子径分布測定装置（例えば、日機装株式会社のマイクロトラック粒度分布計「ＵＰＡ−１５０ＥＸ」）で測定することができる。
【００３４】
上記金属粒子の製造方法としては、例えば高温処理法、液相還元法、気相法等が挙げられる。また、例えば上記液相還元法としては、水に金属粒子を形成する金属イオンのもとになる水溶性の金属化合物と分散剤とを溶解すると共に、還元剤を加えて一定時間金属イオンを還元反応させる方法が挙げられる。
【００３５】
上記溶媒としては、水又は有機溶媒が挙げられる。中でも、上記溶媒としては、水のみ又は水と有機溶媒との併用が好ましい。
【００３６】
上記水の含有割合としては、金属粒子１００質量部当たり２０質量部以上１９００質量部以下が好ましい。上記水の含有割合が上記下限未満の場合、上記金属粒子の分散性が十分に得られないおそれがある。逆に上記水の含有割合が上記上限を超える場合、導電性インク中の金属粒子の割合が少なくなり、ベースフィルム１の一方の面に金属粒子を的確に塗布できないおそれがあると共に、導電性インク中の水の割合が多くなり、導電性インクの乾燥効率が低下するおそれがある。
【００３７】
上記有機溶媒としては、特に限定されるものではなく、水溶性である種々の有機溶媒を用いることができる。このような有機溶媒としては、例えばメチルアルコール、エチルアルコール、ｎ−プロピルアルコール、イソプロピルアルコール、ｎ−ブチルアルコール、イソブチルアルコール、ｓｅｃ−ブチルアルコール、ｔｅｒｔ−ブチルアルコール等のアルコール類、アセトン、メチルエチルケトン等のケトン類、エチレングリコール、グリセリン等の多価アルコールやその他のエステル類、エチレングリコールモノエチルエーテル、ジエチレングリコールモノブチルエーテル等のグリコールエーテル類等が挙げられる。
【００３８】
水溶性の有機溶媒の含有割合としては、金属粒子１００質量部当たり３０質量部以上９００質量部以下が好ましい。上記水溶性の有機溶媒の含有割合が上記下限未満の場合、粘度調整及び蒸気圧調整の効果が十分に得られないおそれがある。逆に、上記水溶性の有機溶媒の含有割合が上記上限を超える場合、導電性インク中で金属粒子の凝集が生じるおそれがある。
【００３９】
（導電性インクの調製）
上記導電性インクは、上記金属粒子及び上記溶媒に加え、金属粒子を良好に分散させるための分散剤を含んでいる。上記分散剤の分子量としては、２，０００以上１００，０００以下が好ましい。上記分散剤の分子量が上記範囲であることによって、金属粒子を溶媒中で良好に分散させることができ、導電層の膜質を緻密でかつ欠陥のないものにすることができる。上記分散剤の分子量が上記下限未満の場合、金属粒子の凝集を防止して分散を維持する効果が十分に得られないおそれがあり、その結果、ベースフィルム１に積層される導電層を緻密で欠陥の少ないものにできないおそれがある。逆に、上記分散剤の分子量が上記上限を超える場合、分散剤の嵩が大きすぎ、導電性インクの塗布後に行う焼成工程において、金属粒子同士の焼結を阻害してボイドを生じさせるおそれがある。また、分散剤の嵩が大きすぎると、導電層の膜質の緻密さが低下したり、分散剤の分解残渣が導電性を低下させるおそれがある。
【００４０】
上記分散剤は、部品の劣化防止の観点より、硫黄、リン、ホウ素、ハロゲン及びアルカリを含まないものが好ましい。好ましい分散剤としては、分子量が上記範囲にあるもので、ポリエチレンイミン、ポリビニルピロリドン等のアミン系の高分子分散剤、ポリアクリル酸、カルボキシメチルセルロース等の分子中にカルボン酸基を有する炭化水素系の高分子分散剤、ポバール（ポリビニルアルコール）、スチレン−マレイン酸共重合体、オレフィン−マレイン酸共重合体、あるいは１分子中にポリエチレンイミン部分とポリエチレンオキサイド部分とを有する共重合体等の極性基を有する高分子分散剤等を挙げることができる。
【００４１】
上記分散剤の含有割合としては、金属粒子１００質量部当たり１質量部以上６０質量部以下が好ましい。分散剤が金属粒子を取り囲むことで凝集を防止して金属粒子を良好に分散させるが、上記分散剤の含有割合が上記下限未満の場合、この凝集防止効果が不十分となるおそれがある。一方、上記分散剤の含有割合が上記上限を超える場合、導電性インクの塗布後の焼成工程において、過剰の分散剤が金属粒子の焼結を含む焼成を阻害してボイドが発生するおそれがある。
【００４２】
（導電性インクの塗布及び乾燥）
上記導電性インクをベースフィルム１の一方の面に塗布する方法としては、スピンコート法、スプレーコート法、バーコート法、ダイコート法、スリットコート法、ロールコート法、ディップコート法等の従来公知の塗布法を用いることができる。またスクリーン印刷、ディスペンサ等によりベースフィルム１の一方の面の一部のみに導電性インクを塗布するようにしてもよい。
【００４３】
また、ベースフィルム１の一方の面に塗布された上記導電性インクを乾燥する方法としては、例えば自然乾燥や、加熱炉等の加熱装置による乾燥、通風、減圧等による乾燥が挙げられる。また、上記加熱装置を用いた乾燥方法としては、例えば上記導電性インクをベースフィルム１の一方の面に塗布した上、後述する巻取りロール７に誘導する途中に加熱装置を設け、この加熱装置中に走行させる方法が挙げられる。中でも、上記導電性インクを乾燥する方法としては、コスト抑制や乾燥によるベースフィルム１や導電層の劣化防止等の点から自然乾燥が好ましい。
【００４４】
上記自然乾燥によって上記導電性インクを乾燥する場合の乾燥温度の下限としては、２０℃が好ましく、２５℃がより好ましい。一方、上記自然乾燥によって上記導電性インクを乾燥する場合の乾燥温度の上限としては、４０℃が好ましく、３５℃がより好ましい。上記乾燥温度が上記下限未満の場合、乾燥にかかる時間が長くなり生産効率が低下するおそれがある。逆に、上記乾燥温度が上記上限を超える場合、温度調整が必要となりコストが嵩むおそれがある。
【００４５】
上記乾燥後における導電性インク層２に含まれる溶媒の残存割合の下限としては、５質量％が好ましく、７質量％がより好ましい。一方、上記乾燥後における導電性インク層２に含まれる溶媒の残存割合の上限としては、２０質量％が好ましく、１６質量％がより好ましい。導電性インク層２に含まれる溶媒の残存割合が上記下限未満の場合、乾燥にかかる時間が長くなり生産効率が低下するおそれがある。逆に、導電性インク層２に含まれる溶媒の残存割合が上記上限を超える場合、ベースフィルム１の一方の面に導電性インク層２が積層された積層体３を後述する巻取りロール７に巻き取る際のハンドリング性が低下するおそれがある。
【００４６】
＜巻取り工程＞
上記巻取り工程は、ベースフィルム１及び導電性インク層２を有する積層体３の片面に通気性スペーサシート４を重畳しつつ巻き取ることで行われる。上記巻取り工程は、図２の巻取り装置５を用いて行われる。
【００４７】
（巻取り装置）
巻き取り装置５は、通気性スペーサシート供給ロール６と巻取りロール７とを主に有する。通気性スペーサシート供給ロール６は、通気性スペーサシート４を巻き取りロール７側に供給する。また、巻取りロール７は、上記導電性インク積層工程によって積層された積層体３の導電性インク層２の一方の面に通気性スペーサシート４を重畳しつつロール状に巻き取る。積層体３は、図１Ｂに示すように、巻取りロール７によって巻き取られることで、導電性インク層２の一方の面とベースフィルム１の他方の面との間に通気性スペーサシート４が介在された状態でロール状に保持される。なお、通気性スペーサシート４は、必ずしも導電性インク層２の一方の面の全面に重畳される必要はないが、導電性インク層２の一方の面の全面に重畳される方が好ましい。通気性スペーサシート４は、導電性インク層２の一方の面の全面に重畳されることによって、重畳されるベースフィルム１及び導電性インク層２の表面の傷付きを防止することができると共に、焼成の均一化を図ることができる。
【００４８】
（通気性スペーサシート）
通気性スペーサシート４は、ベースフィルム１と、ベースフィルム１の一方の面に積層され、金属粒子及び溶媒を含む導電性インク層２とを有する積層体３に重畳され、導電性インク層２の焼成に用いられる。通気性スペーサシート４は、通気性を有する長尺状のシート体として構成されている。通気性スペーサシート４は、導電性インク層２と接する側の面に複数の微細凹凸形状を有する。通気性スペーサシート４は、このような微細凹凸形状を有することにより、導電性インク層２に重畳される面側において一定の通気性を有する。通気性スペーサシート４としては、例えばステンレス（ＳＵＳ）、ニッケル（Ｎｉ）等の金属や、ポリアラミド、ポリイミド、ポリカーボネート、セルロース樹脂等の合成樹脂や、ガラス等を主成分とするエンボスシートが挙げられる。また、通気性スペーサシート４としては、例えばステンレス（ＳＵＳ）、ニッケル（Ｎｉ）等の金属繊維や、アラミド繊維、ポリイミド繊維、カーボン繊維、セルロース繊維等の合成樹脂繊維や、ガラス繊維等を主成分とする織物又は不織布も挙げられる。さらに、通気性スペーサシート４としては、金属等を主成分とするメッシュシートであってもよい。中でも、通気性スペーサシート４としては、ポリイミドを主成分とするエンボスシート又はアラミド繊維を主成分とする織物が好ましい。
【００４９】
通気性スペーサシート４は、ポリイミドを主成分とするエンボスシートとして構成されることによって、耐熱性を十分に確保しつつ、導電性インク層２やベースフィルム１の接触面への傷付きを防止することができる。また、通気性スペーサシート４がエンボスシートとして構成されることによって、エンボス面において複数の通気経路を形成することができ、これらの通気経路を介して導電性インクに含まれる溶媒を的確に除去することができる。さらに、通気性スペーサシート４がエンボスシートとして構成されることによって、エンボス面において溶媒を除去することができると共に、この溶媒がベースフィルム１側に通気されるのを防止することができ、この溶媒によってベースフィルム１の他方の面が汚染されるのを防止することができる。
【００５０】
一方、通気性スペーサシート４は、アラミド繊維を主成分とする織物として構成されることによっても、耐熱性を十分に確保することができる。また、通気性スペーサシート４が織物として構成されることによって、繊維間に複数の通気経路を形成することができ、これらの通気経路を介して導電性インクに含まれる揮発物質を的確に除去することができる。
【００５１】
通気性スペーサシート４の平均厚みの下限としては、１００μｍが好ましく、２００μｍがより好ましく、３００μｍがさらに好ましい。一方、通気性スペーサシート４の平均厚みの上限としては、２ｍｍが好ましく、１ｍｍがより好ましく、５００μｍがさらに好ましい。通気性スペーサシート４の平均厚みが上記下限未満の場合、通気性が十分に向上されず、導電性インク層２に含まれる溶媒を的確に除去できないおそれがある。逆に、通気性スペーサシート４の平均厚みが上記上限を超える場合、積層体３の巻取り量が少なくなって生産効率が低下するおそれがある。
【００５２】
通気性スペーサシート４の導電性インク層２と接する側の面の算術平均粗さＲａの下限としては、０．５μｍが好ましく、１μｍがより好ましく、３μｍがさらに好ましい。一方、通気性スペーサシート４の導電性インク層２と接する側の面の算術平均粗さＲａの上限としては、１００μｍが好ましく、４０μｍがより好ましく、３０μｍがさらに好ましい。通気性スペーサシート４の導電性インク層２と接する側の面の算術平均粗さＲａが上記下限未満の場合、通気性スペーサシート４の導電性インク層２との接触面側に通気経路を十分に形成できないおそれがある。逆に、通気性スペーサシート４の導電性インク層２と接する側の面の算術平均粗さＲａが上記上限を超える場合、導電性インク層２の表面に傷付きやしわが生じるおそれが高くなる。
【００５３】
通気性スペーサシート４の気孔率の下限としては、３０％が好ましく、４０％がより好ましく、５０％がさらに好ましい。一方、通気性スペーサシート４の気孔率の上限としては、９９％が好ましく、９５％がより好ましく、９０％がさらに好ましい。通気性スペーサシート４の気孔率が上記下限未満の場合、導電性インク層２に含まれる溶媒を除去するための通気経路を十分に確保できないおそれがある。逆に、通気性スペーサシート４の気孔率が上記上限を超える場合、通気性スペーサシート４の表面の平滑性が低下し、通気性スペーサシート４に重畳されるベースフィルム１又は導電性インク層２の表面に傷付きやしわが生じるおそれが高くなる。
【００５４】
通気性スペーサシート４が織物又は不織布である場合における坪量の下限としては、８０ｇ／ｍ２が好ましく、１５０ｇ／ｍ２がより好ましく、３００ｇ／ｍ２がさらに好ましい。一方、通気性スペーサシート４が織物又は不織布である場合における坪量の上限としては、１５００ｇ／ｍ２が好ましく、１０００ｇ／ｍ２がより好ましく、７００ｇ／ｍ２がさらに好ましい。上記坪量が上記下限未満の場合、繊維ほつれが生じやすくなり、焼成後に繊維片が脱落するおそれが高くなる。逆に、上記坪量が上記上限を超える場合、通気性が十分に向上されないおそれがある。なお、「坪量」は、ＪＩＳ−Ｐ−８１２４：１９９８に準拠して測定される値である。
【００５５】
通気性スペーサシート４が織物又は不織布である場合における繊維の線密度の下限としては、１デニールが好ましく、３デニールがより好ましく、１０デニールがさらに好ましい。一方、通気性スペーサシート４が織物又は不織布である場合における繊維の線密度の上限としては、５００デニールが好ましく、４００デニールがより好ましく、３００デニールがさらに好ましい。上記線密度が上記下限未満の場合、繊維間の空間が少なくなり、通気性が十分に向上されないおそれがある。逆に、上記線密度が上記上限を超える場合、繊維同士の絡みが少なくなり、繊維ほつれが生じ易くなるおそれがある。
【００５６】
＜焼成工程＞
上記焼成工程は、上記巻取り工程で巻き取られた積層体３を焼成することで行われる。上記焼成工程は、例えば焼成炉等の焼成装置を用いて行われる。上記焼成工程により、上記導電性インクに含まれる溶媒を揮発及び除去することで、上記金属粒子を焼結状態又は焼結に至る前段階において相互に密着させ固体接合したような状態とすると共に、上記金属粒子をベースフィルム１に固着させ、図１Ｃに示すように、ベースフィルム１の一方の面に第１導電層８を形成することができる。
【００５７】
上記焼結工程は、一定量の酸素が含まれる雰囲気下で行うことが好ましい。このように、上記焼結工程を一定量の酸素が含まれる雰囲気下で行うことによって、第１導電層８のベースフィルム１との界面近傍において金属粒子を酸化させ、この金属粒子の金属に基づく金属水酸化物又はその金属水酸化物に由来する基の生成を抑えつつ、上記金属に基づく金属酸化物又はその金属酸化物に由来する基を生成することができる。具体的には、例えば上記金属粒子として銅を用い、かつ上記ベースフィルム１の材料としてポリイミドを用いた場合、第１導電層８のベースフィルム１との界面近傍に酸化銅及び水酸化銅が生成するが、酸化銅の方が多く生成する。この第１導電層８の界面近傍に生成した酸化銅は、ベースフィルム１を構成するポリイミドと強く結合するため、第１導電層８とベースフィルム１との間の密着力を大きくすることができる。なお、「界面近傍」とは、ベースフィルム１と第１導電層８との界面から厚み方向にそれぞれ所定範囲内の領域を意味し、この所定領域は、例えば第１導電層８の厚みの半分程度の距離とでき、好ましくは０．１μｍである。
【００５８】
焼成時の雰囲気の酸素濃度の下限としては、１ｐｐｍが好ましく、１０ｐｐｍがより好ましい。一方、焼成時の雰囲気の酸素濃度の上限としては、１０，０００ｐｐｍが好ましく、１，０００ｐｐｍがより好ましい。上記酸素濃度が上記下限未満の場合、第１導電層８の界面近傍における上記金属粒子の金属に基づく金属酸化物又はその金属酸化物に由来する基の生成量が少なくなり、第１導電層８とベースフィルム１との密着力が十分に向上されないおそれがある。逆に、上記酸素濃度が上記上限を超える場合、上記金属粒子が過剰に酸化され、第１導電層８の導電性が低下するおそれがある。
【００５９】
上記焼成工程における焼成温度の下限としては、１５０℃が好ましく、２００℃がより好ましい。一方、上記焼成工程における焼成温度の上限としては、５００℃が好ましく、４００℃がより好ましい。上記焼成温度が上記下限未満の場合、第１導電層８の界面近傍における上記金属粒子の金属に基づく金属酸化物又はその金属酸化物に由来する基の生成量が少なくなり、第１導電層８とベースフィルム１との密着力が十分に向上されないおそれがある。逆に、上記焼成温度が上記上限を超える場合、ベースフィルム１がポリイミド等の有機樹脂の場合にベースフィルム１が変形するおそれがある。
【００６０】
ベースフィルム１及び第１導電層８の界面近傍における金属酸化物等の単位面積当たりの質量の下限としては、０．１μｇ／ｃｍ２が好ましく、０．１５μｇ／ｃｍ２がより好ましい。一方、ベースフィルム１及び第１導電層８の界面近傍における金属酸化物等の単位面積当たりの質量の上限としては、１０μｇ／ｃｍ２が好ましく、５μｇ／ｃｍ２がより好ましい。上記金属酸化物等の単位面積当たりの質量が上記下限未満の場合、金属酸化物による第１導電層８とベースフィルム１との結合力向上効果が低下するため、ベースフィルム１と第１導電層８との間の密着力が低下するおそれがある。逆に、上記金属酸化物等の単位面積当たりの質量が上記上限を超える場合、上記焼成の制御が難しくなるおそれがある。
【００６１】
ベースフィルム１及び第１導電層８の界面近傍における金属水酸化物等の単位面積当たりの質量の下限としては、１μｇ／ｃｍ２が好ましく、１．５μｇ／ｃｍ２がより好ましい。一方、ベースフィルム１及び第１導電層８の界面近傍における金属水酸化物等の単位面積当たりの質量の上限としては、１００μｇ／ｃｍ２が好ましく、５０μｇ／ｃｍ２がより好ましい。上記金属水酸化物等の単位面積当たりの質量が上記下限未満の場合、金属酸化物等を多量に生成するための上記焼成の制御が難しくなるおそれがある。逆に、上記金属水酸化物等の単位面積当たりの質量が上記上限を超える場合、相対的に金属酸化物等が減少するため、金属酸化物による第１導電層８とベースフィルム１との結合力向上効果が低下し、ベースフィルム１と第１導電層８との間の密着力が低下するおそれがある。
【００６２】
ベースフィルム１及び第１導電層８の界面近傍における金属酸化物等の金属水酸化物等に対する質量比の下限としては、０．１が好ましく、０．２がより好ましい。一方、ベースフィルム１及び第１導電層８の界面近傍における金属酸化物等の金属水酸化物等に対する質量比の上限としては、５が好ましく、３がより好ましい。上記質量比が上記下限未満の場合、上記界面近傍において金属酸化物等に対して金属水酸化物等の量が多くなり過ぎるため、ベースフィルム１と第１導電層８との間の密着力が低下するおそれがある。逆に、上記質量比が上記上限を超える場合、上記焼成の制御が難しくなるおそれがある。
【００６３】
上記焼成工程によって得られる第１導電層８の平均厚みの下限としては、０．０５μｍが好ましく、０．１μｍがより好ましい。一方、上記焼成工程によって得られる第１導電層８の平均厚みの上限としては、２μｍが好ましく、１．５μｍがより好ましい。上記第１導電層８の平均厚みが上記下限未満の場合、厚み方向に金属粒子が存在しない部分が多くなり導電性が低下するおそれがある。逆に、上記第１導電層８の平均厚みが上記上限を超える場合、薄膜化が困難となるおそれがある。
【００６４】
＜利点＞
当該導電性インクの焼成方法は、ベースフィルム１及び導電性インク層２を有する積層体３の片面に通気性スペーサシート４を重畳しつつ巻き取り、このように巻き取られた積層体３に対して焼成を行う。つまり、当該導電性インクの焼成方法は、導電性インク層２の一方の面とベースフィルム１の他方の面との間に通気性スペーサシート４を介在させた状態で積層体３に対して焼成を行うものである。それゆえ、当該導電性インクの焼成方法は、巻き取られた積層体３の導電性インク層２の一方の面とベースフィルム１の他方の面との密着を通気性スペーサシート４によって防止することができるため、上記導電性インクに含まれる溶媒を容易かつ確実に揮発及び除去することができる。その結果、導電層（導電性インク層２）とベースフィルム１との固着力に優れる基板が得られる。
【００６５】
また、当該導電性インクの焼成方法は、通気性スペーサシート４が導電性インク層２と接する側の面に複数の微細凹凸形状を有するので、通気性スペーサシート４の導電性インク層２との接触面側に複数の通気経路を形成することができ、上記導電性インクに含まれる揮発性物質の揮発及び除去をさらに効率的に行うことができる。
【００６６】
当該通気性スペーサシート４は、導電性インク層２の一方の面とベースフィルム１の他方の面との間に重畳して用いられることによって、上記導電性インクに含まれる溶媒を容易かつ確実に揮発及び除去することができる。
【００６７】
［プリント配線板用基板の製造方法］
次に、ベースフィルム１及び第１導電層８を有するプリント配線板用基板の製造方法について説明する。当該プリント配線板用基板の製造方法は、絶縁性を有するベースフィルム１の一方の面への金属粒子及び溶媒を含む導電性インクの塗布により導電性インク層２を積層する工程（導電性インク層積層工程）と、ベースフィルム１及び導電性インク層２を有する積層体３の片面に通気性スペーサシート４を重畳しつつ巻き取る工程（巻取り工程）と、巻き取られた積層体３を焼成し、ベースフィルム１の一方の面に第１導電層８を形成する工程（第１導電層形成工程）と、第１導電層形８成後に通気性スペーサシート４を剥離する工程（剥離工程）とを備える。また、当該プリント配線板用基板の製造方法は、上記剥離工程後に、第１導電層８の一方の面にメッキにより第２導電層９を形成する工程（第２導電層形成工程）を備えていてもよい。当該プリント配線板用基板の製造方法における導電性インク層積層工程、巻取り工程は、当該導電性インクの焼結方法における導電性インク積層工程及び巻取り工程と同様であるため、説明を省略する。また、当該プリント配線板用基板の製造方法における第１導電層形成工程は、当該導電性インクの焼結方法における焼結工程と同様のため、説明を省略する。
【００６８】
＜剥離工程＞
上記剥離工程は、第１導電層８の形成後に通気性スペーサシート４を剥離することで行われる。また、上記剥離工程において剥離された通気性スペーサシート４は、当該導電性インクの焼結方法及び当該プリント配線板用基板の製造方法において再利用することができる。
【００６９】
＜第２導電層形成工程＞
上記第２導電層形成工程は、図３に示すように、通気性スペーサシート４の剥離後に第１導電層８の一方の面に、無電解メッキにより第２導電層９を形成することで行われる。このように、上記第２導電層積層工程が無電解メッキによって行われることで、第１導電層８を形成する金属粒子間の空隙に第２導電層９の金属を的確に充填することができる。第１導電層８に空隙が残存すると、この空隙部分が破壊起点となって第１導電層８がベースフィルム１から剥離され易くなるが、この空隙部分に第２導電層９が充填されることによって第１導電層８の剥離を防止することができる。
【００７０】
上記無電解メッキに用いる金属としては、導通性のよい銅、ニッケル、銀等を用いることができるが、第１導電層８を形成する金属粒子に銅を使用する場合には、第１導電層８との密着性を考慮して、銅又はニッケルを用いることが好ましい。
【００７１】
上記無電解メッキにより形成する第２導電層９の平均厚みの下限としては、０．２μｍが好ましく、０．３μｍがより好ましい。一方、上記無電解メッキにより形成する第２導電層９の平均厚みの上限としては、１μｍが好ましく、０．５μｍがより好ましい。上記無電解メッキにより形成する第２導電層９の平均厚みが上記下限未満の場合、第２導電層９が第１導電層８の空隙部分に十分に充填されず導電性が低下するおそれがある。逆に、上記無電解メッキにより形成する第２導電層９の平均厚みが上記上限を超える場合、無電解メッキに要する時間が長くなり生産性が低下するおそれがある。
【００７２】
なお、上記無電解メッキは、例えばクリーナ工程、水洗工程、酸処理工程、水洗工程、プレディップ工程、アクチベーター工程、水洗工程、還元工程、水洗工程、触媒による金属層形成工程（化学銅工程、化学ニッケル工程等）、水洗工程、乾燥工程等の処理と共に行われるのが好ましい。また、上記無電解メッキによる薄層を形成した後に、さらに電気メッキを行い第２導電層９を厚く形成することも好ましい。
【００７３】
上記第２導電層形成工程により第２導電層９を形成した後、さらに熱処理を行う工程を有することが好ましい。第２導電層９形成後に熱処理を施すと、第１導電層８のベースフィルム１との界面近傍の金属酸化物等がさらに増加し、ベースフィルム１と第１導電層８との間の密着力がさらに大きくなる。
【００７４】
＜利点＞
当該プリント配線板用基板の製造方法は、ベースフィルム１及び導電性インク層２を有する積層体３の片面に通気性スペーサシート４を重畳しつつ巻き取り、このように巻き取られた積層体３に対して焼成を行う当該導電性インクの焼成方法を含むので、上記導電性インクに含まれる溶媒を容易かつ確実に揮発及び除去することができる。その結果、第１導電層８とベースフィルム１との固着力に優れるプリント配線板用基板が得られる。
【００７５】
［プリント配線板の製造方法］
続いて、当該プリント配線板用基板の製造方法によって製造されたプリント配線板用基板を用いたプリント配線板の製造方法について説明する。当該プリント配線板の製造方法は、上記プリント配線板用基板に導電パターンを形成する工程（導電パターン形成工程）を備える。
【００７６】
＜導電パターン形成工程＞
上記導電パターン形成工程は、サブトラクティブ法又はセミアディティブ法を用いて行われる。ここでは、サブトラクティブ法により導電パターンを形成する方法について説明する。
【００７７】
まず、図４Ａに示すように、所定の大きさに調整された上記プリント配線板用基板の一方の面に、感光性のレジスト１０を被覆形成する。次に、図４Ｂに示すように、露光、現像等により、レジスト１０に対して導電パターンに対応するパターニングを行う。続いて、図４Ｃに示すように、レジスト１０をマスクとしてエッチングにより導電パターン以外の部分の第２導電層９及び第１導電層８を除去する。そして最後に、図４Ｄに示すように、残ったレジスト１０を除去することにより、導電パターン１１がベースフィルム１上に形成されたプリント配線板が得られる。
【００７８】
ここでは、サブトラクティブ法により回路を形成するプリント配線板の製造方法について説明したが、セミアディティブ法等、他の公知の製造方法を用いて回路を形成しても当該プリント配線板を製造できる。当該プリント配線板は、上記プリント配線板用基板を用いて製造したものなので、高密度のプリント配線の要求を満たすべく十分に薄く形成されると共に、ベースフィルム１と第１導電層８との密着力が大きく、ベースフィルム１から導電層が剥離し難い。
【００７９】
［その他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００８０】
上記実施形態では、巻取り工程について、導電性インク層２の一方の面に通気性スペーサシート４を重畳しつつロール状に巻き取る構成としたが、ベースフィルム１の他方の面に通気性スペーサシート４を重畳しつつロール状に巻き取る構成としてもよく、導電性インク層２の一方の面及びベースフィルム１の他方の面に通気性スペーサシート４を重畳しつつロール状に巻き取る構成としてもよい。
【００８１】
また、上記プリント配線板用基板の製造方法の実施形態では、ベースフィルム１の一方の面に第１導電層８及び第２導電層９を積層する構成としたが、同様の形成方法によりベースフィルム１の両面に第１導電層８及び第２導電層９を積層し、両面プリント配線板用基板として製造してもよい。さらに、上記実施形態で得たプリント配線板用基板の他方の面に、他の方法で導電層を形成してもよい。例えば上記プリント配線板用基板の他方の面に、電気メッキにより導電層を形成してもよい。また、このような場合、巻取り工程において、ベースフィルム１の両面に積層される一対の導電性インク層２の各面に通気性スペーサシート４を重畳してもよい。
【００８２】
また、上記実施形態では、通気性スペーサシート４が導電性インク層２と接する側の面に複数の微細凹凸形状を有する構成としたが、通気性スペーサシート４が導電性インク層２に含まれる溶媒を揮発及び除去できる通気性を有する限り、このような微細凹凸形状は必ずしも形成される必要はない。また、複数の微細凹凸形状が通気性スペーサシート４の両面に形成される構成としてもよい。
【実施例】
【００８３】
以下、実施例によって本発明をさらに詳細に説明するが、本発明はこれらの実施例に限定されるものではない。
【００８４】
［Ｎｏ．１〜６］
平均粒子径が６０ｎｍの銅粒子を水に分散させ、銅濃度が２６質量％の導電性インクを作成した。次に、絶縁性を有するベースフィルムとして平均厚み１２μｍのポリイミドフィルム（東レ・デュポン株式会社の「カプトンＥＮ−Ｓ」）を用い、この導電性インクをポリイミドフィルムの一方の面に塗布し、大気中で乾燥させてベースフィルムの一方の面に導電性インク層が積層された積層体を得た。
【００８５】
上記積層体の導電性インク層の表面に表１に示すＮｏ．１〜６の通気性スペーサシートを重畳し、ロール状に巻き取った上、酸素濃度が１００ｐｐｍの窒素雰囲気中で３０分間、３５０℃で焼成した。
【００８６】
［Ｎｏ．７］
Ｎｏ．１〜６と同様の積層体の導電性インク層の表面に表１に示すＮｏ．７の非通気性スペーサシートを重畳し、ロール状に巻き取った上、酸素濃度が１００ｐｐｍの窒素雰囲気中で３０分間、３５０℃で焼成した。
【００８７】
［Ｎｏ．８］
Ｎｏ．１〜７と同様の積層体の導電性インク層の表面にスペーサシートを重畳せず、ロール状に巻き取った上、酸素濃度が１００ｐｐｍの窒素雰囲気中で３０分間、３５０℃で焼成した。
【００８８】
上記Ｎｏ．１〜８について、以下の数値を測定した。
【００８９】
＜算術平均粗さＲａ＞
スペーサシートの導電性インク層と接する面の算術平均粗さＲａ（μｍ）について、ＪＩＳ−Ｂ−０６０１：２００１に準拠して、カットオフ値（λｃ）２．５ｍｍ、評価長さ（ｌ）１２．５ｍｍで測定した。
【００９０】
＜気孔率＞
スペーサシートの気孔率（％）について、スペーサシートの見かけの体積（Ｖ）、気孔体積（Ｖ１）とし、下記式によって測定した。
気孔率（％）＝（Ｖ１／Ｖ）×１００
なお、上記見かけの体積（Ｖ）は、スペーサシートの平面面積と平均厚みとの積によって算出した。また、上記平均厚みは、ダイヤルゲージによって測定した任意の１０点の厚みの平均値によって算出した。また、上記気孔体積（Ｖ１）は、スペーサシートの乾燥重量を真比重で除することによって算出される体積を、上記見かけの体積（Ｖ）から差し引くことで算出した。
【００９１】
＜耐熱性評価＞
Ｎｏ．１〜７のスペーサシートについて、焼成後のシートの収縮の有無について目視にて観察し、以下の評価基準にて評価した。この評価結果を表１に示す。
（評価基準）
Ａ：シートの収縮は見られない。
Ｂ：シートの収縮がやや見られる。
Ｃ：シートの収縮が見られる。
【００９２】
＜脱落性評価＞
Ｎｏ．１〜７のスペーサシートについて、焼成後のシート表面における脱落の有無について、以下の評価基準にて評価した。この評価結果を表１に示す。
（評価基準）
Ａ：シート表面における脱落は見られない。
Ｂ：シート表面における脱落がやや見られる。
【００９３】
＜損傷性評価＞
Ｎｏ．１〜８について、焼成後の導電性インク層（第１導電層）表面における損傷の有無について、以下の評価基準にて評価した。この評価結果を表１に示す。
（評価基準）
Ａ：導電性インク層表面に損傷は見られない。
Ｂ：導電性インク層表面に部分的なしわが僅かに見られる。
Ｃ：導電性インク層表面にしわが見られる。
Ｄ：導電性インク層表面に部分的なインクの脱落が見られる。
【００９４】
＜密着性評価＞
Ｎｏ．１〜８について、焼成後におけるベースフィルム及び導電性インク層（第１導電層）の密着性について引っ張り試験機による剥離試験により、以下の評価基準にて評価した。この評価結果を表１に示す。
（評価基準）
Ａ：全面的に剥離力が５００ｇ／ｃｍ以上。
Ｂ：部分によって剥離力５００ｇ／ｃｍ以上の箇所及び剥離力５００ｇ／ｃｍ未満の箇所のバラつきが見られる。
Ｃ：全面的に剥離力が５００ｇ／ｃｍ未満。
【００９５】
【表１】
0006413494.tif 000002
【００９６】
［評価結果］
表１の結果より、Ｎｏ．１〜６のように通気性スペーサシートを用いて焼成することによってベースフィルム及び第１導電層間における優れた密着性が得られることが解った。また、Ｎｏ．１〜６の中でも、通気性スペーサシートとしてＮｏ．２のポリイミドを主成分とするエンボスシートを用いた場合、耐熱性、脱落性、損傷性及び密着性の全てにおいて優れた結果が得られることが解った。さらに、通気性スペーサシートとして、Ｎｏ．４、５のアラミド繊維を主成とする織物を用いた場合にも、耐熱性、脱落性、損傷性及び密着性の全てにおいて良好な結果が得られることが解った。
【産業上の利用可能性】
【００９７】
以上のように、本発明の導電性インクの焼成方法、プリント配線板用基板の製造方法及び通気性スペーサは、導電性インクに含まれる溶媒を容易かつ確実に揮発及び除去することができるので、溶媒を含む導電性インクを用いたプリント配線板の製造等に好適に用いられる。
【符号の説明】
【００９８】
１  ベースフィルム
２  導電性インク層
３  積層体
４  通気性スペーサシート
５  巻取り装置
６  通気性スペーサシート供給ロール
７  巻取りロール
８  第１導電層
９  第２導電層
１０  レジスト
１１  導電パターン
【図１Ａ】
0006413494.tif 000003
【図１Ｂ】
0006413494.tif 000004
【図１Ｃ】
0006413494.tif 000005
【図２】
0006413494.tif 000006
【図３】
0006413494.tif 000007
【図４Ａ】
0006413494.tif 000008
【図４Ｂ】
0006413494.tif 000009
【図４Ｃ】
0006413494.tif 000010
【図４Ｄ】
0006413494.tif 000011